FR 2534946 A1 19840427 FR 8316838 A 19831021 Procédé pour réaliser des bandes de papier ou de car ton sur des machines à tamis cylindriques multiples La présente invention concerne un procédé pour réaliser des bandes de papier ou de carton sur des machi- nes à tamis cylindriques multiples comportant au moins deux tamis cylindriques de formage, tournant en sens opposé, dont l'un forme la couche extérieure supérieure et l'autre la couche extérieure inférieure de la bande, ainsi que deux bandes de réception associees respectivement aux tamis cylindriques de chacun des dispositifs de formage, dont une bande reçoit la couche extérieure du tamis de formage correspondant et le transmet a' l'autre bande qui reçoit l'autre couche extérieure du tamis de formage associé. Le brevet US 1 881 912 décrit un procédé pour réaliser de telles bandes à partir de deux couches Dans ce procédé, les couches supportées par la bande de réception respective, sont comprimées l'une contre l'autre par leur côté tourné vers le tamis Ces côtés sont toutefois pauvres en matièresfines,si bien qu'il en résulte une faible résistance du clivage au niveau de la bande terminée. Le côté opposé au tamis, de chacune des couches, est par contre riche eq matières fines quoi tendent à se transformer en poussières sous l'effet de la pression.Les exigences de qualité qui augmentent de plus en plus pour la face extérieure, par exemple d'un carton de botte pliante de qualité, quant à la mise en forme, au caractère lisse, à la possibilité d'impression, à l'absence de copeaux ou de poussière, ne peuvent être satisfaites par une bande réalisée selon ce procédé connu. I1 est en outre connu selon la publication spécialisée "Paper Trade Journal" du 15 Mars 1983, pages 46 et 47, une machine à fabriquer le carton dans laquelle une partie de tamis cylindriques constitués de plusieurs formeurs à tamis cylindriques, sont combinés à un tamis longitudinal, travaillant en sens opposé. Dans cette machine, on réalise dans la partie de tamis cylindriques, les couches intermédiaires et la couche inférieure, retournée, pour etre transmises au tamis longitudinal et être comprimées avec la couche supérieure.Comme entre la partie de tamis cylindriques et le tamis longitudinal, il y a un passage libre dans lequel la bande est transmise sans toile réceptrice, il faut que la bande avant qu'elle n'atteigne cette zone soit préséchée dans une partie de presse pour augmenter la résistanc-e. Mais cela entraîne une réduction de la résistance au clivage du carton terminé, entre la bande à plusieurs couches réalisée dans la partie de tamis cylindriques et la couche supérieure. Dans une telle machine, la réception de la bande à plusieurs couches venant de la partie de tamis cylindriques, par la toile de réception qui touche successivement les tamis de formage, risque d'engendrer des incidents du fait du passage libre et du poids élevé de la bande. En outre, du fait du tamis allongé, une telle machine présente un encombrement important et entraine des investissements élevés. L'invention a pour but de créer un procédé de fabrication de bandes de papier et de carton sur des machines à tamis cylindriques multiples, et pour laquelle les côtés des deux couches extérieures, tournes vers le tamis sont situés à l'extérieur. A cet effet, l'invention concerne un procédé caractérisé en ce que les couches extérieures sont reçues à partir d'un tamis de formage correspondant, par des toiles de réception tournant dans des directions opposées et allant en s'éloignant, et en ce que par déviation de l'une des toiles de réception, la couche extérieure formée d'abord dans le déroulement de la production, est tournée vers le haut par son côté correspondant au tamis et en ce que la seconde toile de réception prend cette couche extérieure, directement de la première toile avant que ne soit formée l'autre couche extérieure, et est enlevée du tamis de formage par cette seconde toile. La solution de l'invention est avantageuse du fait qu'elle permet la réalisation d'une bande de papier ou de carton présentant une grande résistance au clivage, et selon lequel les cotés tournés vers le tamis, pour les couches extérieures (partie supérieure et partie inférieure), sont à l'extérieur et présentent ainsi les propriétés avantageuses pour le traitement ultérieur comme mentionné dans le préambule.Comme le transfert de l'une des couches extérieures de la première toile de réception à la seconde toile de réception se fait sans traction libre de la bande, il n'est pas nécessaire d'avoir un séchage intermédiaire de cette couchez Bien au contraire, on assure le compactage des couches particulièrement humides, au niveau de leurs cotés riches en matières fines, aux côtés opposés au tamis, et ainsi une très grande résistance au clivage Selon un. autre développement du procédé de l'invention, selon lequel on réalise une bande avec des couches formées par d'autres formeurs à tamis cylindriques entre les couches extérieures, il est prévu que la seconde toile de réception, après enlèvement de l'une des couches extérieures, prenne les autres couches intermédiaires et enfin l'autre couche extérieure des différents tamis de formage.Selon ce développement du procédé de l'invention, il suffit que la couche extérieure formée en premier lieu au cours du procédé, soit transmise de la première toile de réception à la seconde toile de réception, puis que l'on réalise les autres couches. Des incidents au niveau de la réception et du transfert de cette couche qui ne présente qu'une faible densité de surface sont en outre très largement exclus. Toutefois même dans le cas d'un incident de fonctionnement au niveau de la zone de transfert, le formeur utilisé pour réaliser cette première couche extérieure peut être arrêté et la fabrication peut se poursuivre à l'aide des autres formeurs à tamis cylindriques de la machine. Enfin, suivant une autre caractéristique du procédé de l'invention, selon lequel une bande avec des couches formées sur d'autres formeurs à tamis cylindriques sont réalisées entre les couches extérieures, il est prévu selon l'invention que la première toile de réception reçoive d'abord' -la couche intermédiaire, puis l'une des couches extérieures des différents tamis de formage. Grâce à cette caractéristique, le procédé de réalisation est tel que l'on obtienne une- bande à plusieurs couches avec des côtés'tamis"situés à l'extérieur. Mais comme dans ce cas, il nly a pas de partie libre au niveau du transfert de la bande entre la première toile de réception et la seconde toile de réception, il n'est pas nécessaire de réaliser un séchage intermédiaire pour renforcer la bande. Lors du compactage des couches de bande venant de la première toile de réception, avec la couche extérieure formée en définitive, bien plus, les cotés opposés aux tamis des couches de la bande, à haute teneur en eau, sont réunis, ce qui se traduit par une grande résistance au clivage du produit termine. La mise en oeuvre du procédé selon l'invention sera décrite ci-après à l'aide-des dessins annexés, montrant deux machines à tamis cylindriques multiples, différents. Dans les dessins - la figure 1 montre comme premier exemple de réalisa-tion, une machine à tamis cylindriques multiples, schématiqde, en vue de côté, dans laquelle une couche extérieure de la bande est transférée d'une première toile de réception â une seconde toile de réception, tournant en sens opposé pour former d'autres couches. - la figure 2 correspond à-un second exemple de réalisation montrant une machine à tamis cylindriques multiples, correspondante, -dans laquelle toutefois une bande à plusieurs couches est transférée d'une première toile de réception à une seconde toile, tournant également en sens inverse, pour former en définitive une couche extérieure. La partie humide de la machine selon le premier exemple de réalisation se compose globalement de six formeurs à tamis cylindriques auxquels sont associés des tamis de formage~cylindriques 1 à 6 (figure 1). Pour faciliter les manipulations, les formeurs sont prévus dans un plan. Le formeur 1 donne naissance à la couche inférieure qui est reçue en haut par un tamis de formage tournant dans le sens des aiguilles d'une montre par l'intermédiaire d'une toile de réception 7, et est retournee par déviation de la toile de réception 7. Ainsi, le côté "tamis" correspondant à la couche inférieure arrive dans la partie supérieure. La couche inférieure, retournée est transférée à une autre toile de réception 8. Pour cela, il est prévu un tube aspirateur 9. A la place de cet aspirateur, on peut également utiliser une presse d'extraction non représentée ou une presse d'égouttage et les deux toiles de réception 7 et 8 passent avec la couche inférieure entre les deux cylindres de ces presses. Comme cela est indiqué aux dessins par les flèches, le sens de défilement du brin inférieur de la toile de réception 8 est opposé au sens de défilement du brin inférieur de la toile de réception 7. De la meme manière, les tamis de formage 2 à 6 tournent en sens opposé au sens de rotation du tamis de formage 1. Le formeur 2 génère une seconde couche de bande qui s'appuie sur la première couche de bande, suspendue par en-dessous à la toile de réception 8. D'autres couches intermédiaires sont formées par les formeurs 3, 4 et 5 et sont réunies aux couches de bande réalisées prend demment. Enfin, le formeur 6 réalise une couche qui constitue la couche supérieure de la bande. Pour cette couche, le côté qui, au cours de la réalisation, est tourné vers le tamis de formage 6, arrive également à l'extérieur lorsque la bande est terminée. La bande terminée présente ainsi deux cotés "tamis" situés à l'extérieur. La partie humide de la machine tatamis cylindriques multiples selon le second exemple de réalisation comprend également-six formeurs à tamis cylindriques auxquels sont associés des tamis de formage cylindriques 1116 (figure 2).Les cinq premiers formeurs coopèrent avec une première toile de réception 17. Le formeur 11 donne ainsi une première couche qui est prise par la toile de réception 17. Une seconde couche réalisée sur le formeur 12 est alors déposée sur cette première couche. Une troisième couche etc et enfin sait une couche (réalisée par la par la foreur 15) qui constitue la partie inférieure. Pour cette couche, la face qui, au cours de la réalisation, est tournée vers le tamis de formage 15, est située à l'extérieur, à l'état terminé. Comme cela découle de la figure 2, lapremière toile de réception 17 après passage des cinq premiers formeurs à temis cylindriques , passe en sens opposé. Les sens de défilement des différents éléments c'est-à-dire des tamis de formage et des toiles sont représentés par des flèches. Sur le brin de retour de la première toile de réception 17 se trouve le coté "tamis" de la dernière couche ou couche inférieure réalisée sur le tamis de formage 15. L'ensemble de la bande formée de cinq couches est alors transféré par la toile 17 à la seconde toile 18. Pour le transfert, le cylindre 19 peut etre équipé d'un raccord de vide La bande suit a-lors cette seconde toile de réception 18 9 après le cylindre 19, la bande est suspendue sur son côté inférieur et tourne alors en direction du dernier tamis de formage 160 Celui-ci crée alors une couche de recouvrement qui est réunie aux cinq couches réalisées précédemment.Pour la couche de recou vrement du tamis de formage 1Q, le côté qui, au cours de la réalisation, est tourné vers le tamis, se trouvera en partie inférieure à la sortie du tamis de formage. Ce coté "tamis" est ainsi tourné vers le haut. Les cotés extérieurs des deux couches extérieures de la bande ter minée sont ainsi les cotés "tamis". Le problème posé par la présente invention est ainsi résolu. I1 est clair que le nombre de couches intermé diaires ou de couches insérées peut être différent du nombre mentionne ci-dessus. Dans certains cas, il suffit d'une seule couche d'insert. En outre, les formeurs décrits précédemment pour la réalisation de la couche inférieure ou de la couche supérieure (dos ou couche de revetement) peuvent également etre utilisés pour réaliser chaque fois l'autre couche extérieure. En outre, l'expres- sion toile concerne à la fois un tissu textile ou un tissu métallique. REVENDICATIONS 10) Procédé pour réaliser des bandes de papier ou de carton sur des machines à tamis cylindriques multiples comportant au moins deux tamis cylindriques de formage, tournant en sens opposé, dont l'un forme la couche extérieure supérieure et l'autre la couche extérieure inférieure de la bande, ainsi que deux bandes de réception associées respectivement aux tamis cylindriques -de chacun des dispositifs de formage, dont une bande reçoit la couche extérieure du tamis de formage correspondant et le transmet à l'autre bande qui reçoit l'autre couche extérieure du tamis de formage associe, procédé caractérisé en ce que les couches extérieures sont reçues à partir d'un tamis de formage correspondant, par des toiles de réception tournant dans des directions opposées et allant en stéloignant, et en ce que par déviation de l'une des toiles de réception, la couche extérieure formée d'abord dans le déroulement de la production, est tournée vers le haut avec son côté correspondant au tamis et en ce que la seconde toile de réception prend cette couche extérieure, directement de la première toile avant que ne soit formée l'autre couche extérieure, et est enlevée du tamis de formage par cette seconde toile. 20) Procédé selon la revendication 1 selon lequel on réalise une bande avec des couches formées sur d'autres formeurs à tamis cylindriques entre les couches extérieures, procédé caractérisé en ce que la seconde toile de réception, après enlèvement de l'une des couches extérieures, reçoit les autres couches intermédiaires et enfin l'au-tre couche extérieure provenant des différents tamis de formage. 30) Procédé selon la revendication dans lequel on réalise une bande avec des couches réalisées sur d'autres formeurs à tamis cylindriques, entre les couches extérieures, procédé caractérisé en ce que la première toile de réception prend d'abord les couches intermédiaires, puis une couche extérieure à partir des différents tamis de formage.